(57)【要約】  シロキサン化合物を低濃度環境下で効率的に除去可能であり、容易に得ることができるシロキサン化合物除去用ケミカルフィルタを提供する。  本発明のシロキサン化合物除去用ケミカルフィルタは、純水と混合させたときの混合液（含有割合：５ｗｔ％）のｐＨが７以下である無機シリカ系多孔質材料を吸着剤として用いることを特徴とする。【特許請求の範囲】
【請求項１】
純水と混合させて得られる水混合物（含有割合：５ｗｔ％）のｐＨが７以下である無機シリカ系多孔質材料を吸着剤として用いたシロキサン化合物除去用ケミカルフィルタ。
【請求項２】
前記無機シリカ系多孔質材料が、ゼオライト、シリカゲル、シリカアルミナ、ケイ酸アルミニウム、多孔質ガラス、珪藻土、含水ケイ酸マグネシウム質粘土鉱物、アロフェン、イモゴライト、酸性白土、活性白土、活性ベントナイト、メソポーラスシリカ、アルミノケイ酸塩、及びヒュームドシリカからなる群より選ばれた少なくとも１種あるいは２種以上の無機シリカ系多孔質材料である請求項１に記載のシロキサン化合物除去用ケミカルフィルタ。
【請求項３】
前記吸着剤として、前記水混合物（含有割合：５ｗｔ％）のｐＨが７以下である無機シリカ系多孔質材料とともに、他の吸着剤を用いた請求項１又は２に記載のシロキサン化合物除去用ケミカルフィルタ。
【請求項４】
前記無機シリカ系多孔質材料として、合成ゼオライト、珪藻土、シリカゲル、及び活性白土からなる群より選ばれた１種以上を、前記吸着剤の総重量に対して１０重量％以上含む請求項１〜３の何れか１項に記載のシロキサン化合物除去用ケミカルフィルタ。
【請求項５】
前記無機シリカ系多孔質材料として合成ゼオライトを含み、前記合成ゼオライトにおけるＳｉＯ2とＡｌ2Ｏ3の比（モル比）［ＳｉＯ2／Ａｌ2Ｏ3］が、４〜２０００である請求項１〜４の何れか１項に記載のシロキサン化合物除去用ケミカルフィルタ。
【請求項６】
前記無機シリカ系多孔質材料として、員環数が１０〜１２である合成ゼオライトを含む、請求項１〜５の何れか１項に記載のシロキサン化合物除去用ケミカルフィルタ。
【請求項７】
前記無機シリカ系多孔質材料として、細孔接続が２〜３次元である合成ゼオライトを含む、請求項１〜６の何れか１項に記載のシロキサン化合物除去用ケミカルフィルタ。
【請求項８】
前記無機シリカ系多孔質材料として合成ゼオライトを含み、前記合成ゼオライトが、フェリエライト、ＭＣＭ−２２、ＺＳＭ−５、ＺＳＭ−１１、モルデナイト、ベータ型、Ｘ型、Ｙ型、及びオフレタイトからなる群から選ばれた少なくとも１種の骨格構造を有する合成ゼオライトである請求項１〜７の何れか１項に記載のシロキサン化合物除去用ケミカルフィルタ。
【請求項９】
前記無機シリカ系多孔質材料が、下記式（１）より求められる強熱減量が７．０％以下である無機シリカ系多孔質材料である、請求項１〜８の何れか１項に記載のシロキサン化合物除去用ケミカルフィルタ。
強熱減量Ｉ（％）＝（Ｗ1−Ｗ2）／Ｗ1×１００・・・（１）
Ｗ1：乾燥後の試料質量
Ｗ2：強熱後の試料質量
［式（１）中、乾燥後の試料質量（Ｗ1）は、無機シリカ系多孔質材料を、空気中約１７０℃又は真空下約１５０℃で２時間加熱した後の無機シリカ系多孔質材料の質量である。強熱後の試料質量（Ｗ2）は、前記乾燥後の試料である無機シリカ系多孔質材料を、１０００℃±５０℃で２時間強熱して得られる無機シリカ系多孔質材料の質量である。］
【請求項１０】
前記ケミカルフィルタが、フィルタ基材に前記吸着剤がバインダにより付着している請求項１〜９の何れか１項に記載のシロキサン化合物除去用ケミカルフィルタ。
【請求項１１】
前記バインダが、純水と混合させて得られる水混合物（含有割合：５ｗｔ％）のｐＨが７以下であるバインダである請求項１０に記載のシロキサン化合物除去用ケミカルフィルタ。
【請求項１２】
前記バインダが、コロイド状の無機酸化物粒子である請求項１０又は１１に記載のシロキサン化合物除去用ケミカルフィルタ。
【請求項１３】
前記ケミカルフィルタの構造が、ハニカム構造、プリーツ構造、三次元網目構造、シート包装構造、及びシート状構造からなる群より選ばれた少なくとも１種の構造を有する請求項１〜１２の何れか１項に記載のシロキサン化合物除去用ケミカルフィルタ。
【請求項１４】
前記シロキサン化合物除去用ケミカルフィルタが、ペレット化された前記吸着剤を含む請求項１〜９の何れか１項に記載のシロキサン化合物除去用ケミカルフィルタ。
【請求項１５】
前記ペレット化に、純水と混合させて得られる水混合物（含有割合：５ｗｔ％）のｐＨが７以下であるバインダを用いる請求項１４に記載のシロキサン化合物除去用ケミカルフィルタ。
【請求項１６】
前記シロキサン化合物除去用ケミカルフィルタが、フィルタ基材に、バインダを用いずに前記吸着剤が付着している請求項１〜９の何れか１項に記載のシロキサン化合物除去用ケミカルフィルタ。
【請求項１７】
請求項１〜９の何れか１項に記載のシロキサン化合物除去用ケミカルフィルタに用いられる樹脂組成物であって、前記無機シリカ系多孔質材料及び樹脂を含む樹脂組成物。
【発明の詳細な説明】
【技術分野】
【０００１】
本発明は、シロキサン化合物を流体中（特に、空気中）から除去するためのケミカルフィルタに関する。また、本発明は、該ケミカルフィルタを用いた流体浄化方法、該ケミカルフィルタを備えたガスセンサに関する。
【背景技術】
【０００２】
生活環境において、あらゆる環境下にシロキサン化合物が存在している。例えば、シロキサン化合物は、一般家庭、クリーンルーム内等の建物内に存在するパッキング部やシール材、建築現場等で使用される接着剤、シャンプー、化粧品等、生活環境内に存在するあらゆる物質に用いられている。【０００３】
また、半導体製造プロセスの露光工程において、ヘキサメチルジシラザン（ＨＭＤＳ）のようなジシラザン化合物が、フォトレジスト密着剤として使用されることが知られている。ＨＭＤＳは、例えばガスとしてウエハ表面に吹き付けられることにより、ウエハ表面の水酸基をトリメチルシラノール基に置換させることで、ウエハ表面を疎水化させて、ウエハ表面のレジスト剤との密着性を向上させている。しかしながら、空気中にシロキサン化合物が存在する場合、シロキサン化合物がウエハ表面に付着すると半導体の特性を変えてしまい、低濃度でも製品歩留まりを低下させるおそれがある。【０００４】
シロキサン化合物の除去には、通常、吸着剤として活性炭を用いたケミカルフィルタが使用されている。活性炭を用いた吸着剤としては、例えば、平均細孔径が異なる２種類の活性炭を有するシロキサン除去用活性炭が知られている（特許文献１参照）。【０００５】
また、活性炭の他に、シロキサン化合物の吸着剤として、スルホン酸基等の酸性官能基が導入された樹脂又は多孔質材料が使用されている。このような吸着剤としては、例えば、スルホン酸基を有する樹脂を含むシロキサン除去剤（特許文献２参照）、スルホン酸基修飾金属酸化物ゾルを多孔質材料に添着させた多孔質物質（特許文献３、４参照）、平均細孔直径が３〜２０ｎｍの無機多孔質体に解離指数が２．２以下で、分子量が１０００以下である酸性化合物を含有したシロキサン除去剤（特許文献５参照）等が知られている。吸着剤として、このような酸性官能基が導入された樹脂又は多孔質材料を用いると、シロキサン類を選択的に効率良く除去できると記載されている。
【先行技術文献】
【特許文献】
【０００６】
【特許文献１】特開２００５−１７７７３７号公報
【特許文献２】特開２０１１−２１２５６５号公報
【特許文献３】特開２０１３−１０３１５３号公報
【特許文献４】特開２０１３−１０３１５４号公報
【特許文献５】特開２０１５−４４１７５号公報
【発明の概要】
【発明が解決しようとする課題】
【０００７】
しかしながら、上記特許文献１のように、吸着剤として活性炭を用いた場合、一旦吸着されたシロキサン類が脱離することがあった。【０００８】
また、シロキサン化合物は、通常の環境においては有機ガス成分等の他のガス成分と共に大気中に存在することが多い。このため、他のガス成分が多く存在する場合、上記特許文献１に記載のような、活性炭を用いた吸着剤では、シロキサン化合物の除去と他のガス成分の除去とは競合になるため、シロキサン化合物の除去効率（除去性能、又は除去能力）は他のガス成分の存在量に応じて変動する。さらに、他のガス成分が大気中に存在する量は日々異なることが多い。このため、活性炭が除去するシロキサン化合物と他のガス成分の量が日々変動するため、活性炭を用いた吸着剤や該吸着剤を用いたフィルタの残り寿命の予測が困難であった。【０００９】
特許文献２では、強酸型イオン交換樹脂を用いている。しかしながら、スルホン酸基を有する樹脂はシロキサン化合物の吸着能力が低いのが通常であり、多孔質担体への担持の有無に関わらず、シロキサン類ガスを十分に除去できないという問題がある。さらに、樹脂は分子量が大きいため、スルホン酸基の近傍には常に樹脂が存在しているが、前記樹脂はシロキサン化合物の吸着能力が低く、スルホン酸基とシロキサン化合物との反応の進行が遅くなり、脱離してしまうという問題がある。【００１０】
また、特許文献２では、強酸型イオン交換樹脂により環状シロキサン類を重合させて吸着しており、特許文献５では、吸着したシロキサン類ガスが酸性化合物により活性化され、活性化されていないシロキサン類ガスと反応して吸着している。このように、引用文献２及び５には、シロキサン化合物同士を反応させて吸着することが記載されている。しかし、空気中のシロキサン化合物の濃度が極めて低濃度の場合には、シロキサン化合物同士の反応が起こりにくいため、この方法では除去効率が必ずしも十分とは言えない。【００１１】
特許文献３及び４では、スルホン酸基修飾金属酸化物ゾルを多孔質材料に添着させたものを用いている。しかし、このようなスルホン酸基修飾金属酸化物ゾルを得るためには煩雑な工程により作製する必要があり、シロキサン化合物を効率よく除去できる吸着剤やケミカルフィルタを容易に得ることができない。【００１２】
このため、シロキサン化合物を低濃度環境下で効率よく除去することができ、容易に得ることができるケミカルフィルタが求められているのが現状である。【００１３】
従って、本発明の目的は、シロキサン化合物を低濃度環境下で効率的に除去可能であり、容易に得ることができるシロキサン化合物除去用ケミカルフィルタを提供することにある。また、本発明の他の目的は、さらに、シロキサン化合物を選択的に除去可能なシロキサン化合物除去用ケミカルフィルタを提供することにある。
【課題を解決するための手段】
【００１４】
本発明者らは、上記目的を達成するため鋭意検討した結果、純水との水混合物のｐＨが７以下である無機シリカ系多孔質材料を吸着剤として用いると、流体中（特に、空気中）のシロキサン化合物を極めて効率よく除去できることを見出し、本発明を完成した。【００１５】
すなわち、本発明は、純水と混合させて得られる水混合物（含有割合：５ｗｔ％）のｐＨが７以下である無機シリカ系多孔質材料を吸着剤として用いたシロキサン化合物除去用ケミカルフィルタを提供する。【００１６】
前記シロキサン化合物除去用ケミカルフィルタにおいて、前記無機シリカ系多孔質材料は、ゼオライト、シリカゲル、シリカアルミナ、ケイ酸アルミニウム、多孔質ガラス、珪藻土、含水ケイ酸マグネシウム質粘土鉱物、アロフェン、イモゴライト、酸性白土、活性白土、活性ベントナイト、メソポーラスシリカ、アルミノケイ酸塩、及びヒュームドシリカからなる群より選ばれた少なくとも１種あるいは２種以上の無機シリカ系多孔質材料であってもよい。【００１７】
前記シロキサン化合物除去用ケミカルフィルタにおいて、前記吸着剤として、前記水混合物（含有割合：５ｗｔ％）のｐＨが７以下である無機シリカ系多孔質材料とともに、他の吸着剤を用いてもよい。【００１８】
前記シロキサン化合物除去用ケミカルフィルタにおいて、前記無機シリカ系多孔質材料として、合成ゼオライト、珪藻土、シリカゲル、及び活性白土からなる群より選ばれた１種以上を、前記吸着剤の総重量に対して１０重量％以上含んでいてもよい。【００１９】
前記シロキサン化合物除去用ケミカルフィルタにおいて、前記無機シリカ系多孔質材料として合成ゼオライトを含み、前記合成ゼオライトにおけるＳｉＯ2とＡｌ2Ｏ3の比（モル比）［ＳｉＯ2／Ａｌ2Ｏ3］が、４〜２０００であってもよい。【００２０】
前記シロキサン化合物除去用ケミカルフィルタにおいて、前記無機シリカ系多孔質材料として合成ゼオライトを含み、前記合成ゼオライトが、フェリエライト、ＭＣＭ−２２、ＺＳＭ−５、ＺＳＭ−１１、モルデナイト、ベータ型、Ｘ型、Ｙ型、及びオフレタイトからなる群から選ばれた少なくとも１種の骨格構造を有する合成ゼオライトであってもよい。【００２１】
前記無機シリカ系多孔質材料は、下記式（１）より求められる強熱減量が７．０％以下である無機シリカ系多孔質材料であってもよい。
強熱減量Ｉ（％）＝（Ｗ1−Ｗ2）／Ｗ1×１００・・・（１）
Ｗ1：乾燥後の試料質量
Ｗ2：強熱後の試料質量
［式（１）中、乾燥後の試料質量（Ｗ1）は、無機シリカ系多孔質材料を、空気中約１７０℃又は真空下約１５０℃で２時間加熱した後の無機シリカ系多孔質材料の質量である。強熱後の試料質量（Ｗ2）は、前記乾燥後の試料である無機シリカ系多孔質材料を、１０００℃±５０℃で２時間強熱して得られる無機シリカ系多孔質材料の質量である。］【００２２】
前記ケミカルフィルタは、フィルタ基材に前記吸着剤がバインダにより付着したケミカルフィルタであってもよい。【００２３】
前記シロキサン化合物除去用ケミカルフィルタにおいて、前記バインダは、純水と混合させて得られる水混合物（含有割合：５ｗｔ％）のｐＨが７以下であるバインダであってもよい。【００２４】
前記シロキサン化合物除去用ケミカルフィルタにおいて、前記バインダは、無機バインダであってもよい。【００２５】
前記シロキサン化合物除去用ケミカルフィルタにおいて、前記バインダは、コロイド状の無機酸化物粒子であってもよい。【００２６】
前記ケミカルフィルタの構造は、ハニカム構造、プリーツ構造、三次元網目構造、シート包装構造、及びシート状構造からなる群より選ばれた少なくとも１種の構造を有していてもよい。【００２７】
前記ハニカム構造は、蜂の巣状の構造、又は、断面が格子状、円形状、波形状、多角形状、不定形状、若しくは全部あるいは一部に曲面を有する形状であって、流体が構造体の要素となるセルを通過する構造であってもよい。【００２８】
前記シロキサン化合物除去用ケミカルフィルタは、ペレット化された前記吸着剤を含むケミカルフィルタであってもよい。【００２９】
前記ペレット化に、純水と混合させて得られる水混合物（含有割合：５ｗｔ％）のｐＨが７以下であるバインダを用いてもよい。【００３０】
前記ペレット化された吸着剤を含むフィルタの構造は、プリーツ構造、ペレット充填構造、三次元網目構造、シート包装構造、シート状構造からなる群より選ばれた少なくとも１種の構造を有していてもよい。【００３１】
前記シロキサン化合物除去用ケミカルフィルタは、抄紙法により製造されたケミカルフィルタであってもよい。【００３２】
前記シロキサン化合物除去用ケミカルフィルタは、セラミック型のケミカルフィルタであってもよい。【００３３】
前記シロキサン化合物除去用ケミカルフィルタは、フィルタ基材に、バインダを用いずに前記吸着剤が付着しているケミカルフィルタであってもよい。【００３４】
本発明は、さらに、前記のシロキサン化合物除去用ケミカルフィルタを備えたガスセンサを提供する。【００３５】
本発明は、さらに、前記のシロキサン化合物除去用ケミカルフィルタに用いられる樹脂組成物であって、前記無機シリカ系多孔質材料及び樹脂を含む樹脂組成物を提供する。
【発明の効果】
【００３６】
本発明のケミカルフィルタによれば、一旦吸着したシロキサン化合物が再度脱離しないため、活性炭と比較して除去効果が長時間持続する。また、シロキサン化合物の除去にあたりシロキサン化合物同士を反応させる必要が無いため、低濃度環境下でも効率よく除去できる。また、吸着剤及びケミカルフィルタの作製に煩雑な工程を経る必要がないため、容易に得ることができる。さらに、本発明のケミカルフィルタによれば、シロキサン化合物を選択的に除去することができる。このため、シロキサン化合物と共に他のガス成分が存在する環境下であってもシロキサン化合物を効率的に除去することができる。また、ケミカルフィルタの残り寿命の予測が比較的容易となる。【００３７】
さらに、本発明のケミカルフィルタによれば、特に、空気中のシロキサン化合物を極めて効率よく除去することができるため、吸着剤の使用量をごく少量とすることができ、また、フィルタ基材の枚数も削減することができ、省エネルギー、低コスト、省スペースとすることができる。
【図面の簡単な説明】
【００３８】
【図１】実施例で用いた通気試験装置の概略図である。
【図２】実施例で用いた通気試験装置の部分概略断面図である。
【図３】実施例１の通気試験結果を示すグラフ（ゼオライトの水混合物のｐＨと除去効率の関係）である。
【図４】実施例１の通気試験結果を示すグラフ（シリカゲル、酸性白土、活性白土、及び珪藻土の水混合物のｐＨと除去効率の関係）である。
【図５】実施例４の通気試験結果を示すグラフ（ゼオライト及び珪藻土の水混合物のｐＨと除去効率の関係）である。
【発明を実施するための形態】
【００３９】
［ケミカルフィルタ］
本発明のシロキサン化合物除去用ケミカルフィルタは、純水と混合させて得られる水混合物（含有割合：５ｗｔ％）のｐＨが７以下である無機シリカ系多孔質材料を吸着剤として用いているシロキサン化合物除去用ケミカルフィルタである。なお、本明細書では、「本発明のシロキサン化合物除去用ケミカルフィルタ」を、単に「本発明のケミカルフィルタ」と称する場合がある。また、本明細書では、純水と混合させて得られる水混合物（含有割合：５ｗｔ％）のｐＨが７以下である無機シリカ系多孔質材料を用いた吸着剤を、「本発明の吸着剤」と称する場合がある。また、本明細書において、「水混合物のｐＨ」は、特に断りのない限り、「水混合物（含有割合：５ｗｔ％）のｐＨ」を言うものとする。
【００４０】
（本発明の吸着剤）
本発明のケミカルフィルタは、無機シリカ系多孔質材料を必須の吸着剤として用いている。上記無機シリカ系多孔質材料は、１種のみを用いてもよいし、２種以上を用いてもよい。
【００４１】
本発明のケミカルフィルタにおいて、上記無機シリカ系多孔質材料は、純水と混合させて得られる水混合物（含有割合：５ｗｔ％）のｐＨが７以下（例えば、３〜７）であり、好ましくは７未満（例えば、３以上７未満）、より好ましくは３〜６．５、さらに好ましくは４〜６である。上記ｐＨが７以下であることにより、シロキサン化合物を高効率で除去することができる。
【００４２】
本明細書において、純水と混合させて得られる水混合物（含有割合：５ｗｔ％）のｐＨとは、水混合物全体に対して、当該水混合物中に混合させる物質（対象物質）の含有割合が５ｗｔ％である条件で測定したときのｐＨをいう。例えば、無機シリカ系多孔質材料の、純水と混合させて得られる水混合物（含有割合：５ｗｔ％）のｐＨは、無機シリカ系多孔質材料の含有割合が５ｗｔ％である条件で測定したときのｐＨである。上記水混合物のｐＨは、例えば、ｐＨ測定器を用いて測定することができる。なお、上記無機シリカ系多孔質材料に添着剤等を添着したものを本発明の吸着剤として用いる場合、上記「純水と混合させて得られる水混合物（含有割合：５ｗｔ％）のｐＨ」は、添着剤等を添着する前の状態（即ち、添着剤等を添着していない状態）の無機シリカ系多孔質材料の、純水と混合させて得られる水混合物（含有割合：５ｗｔ％）のｐＨを言うものとする。
【００４３】
本明細書において、水混合物（含有割合：５ｗｔ％）は、例えば、以下の「水混合物（含有割合：５ｗｔ％）の作製方法」によって作製することができる。
【００４４】
水混合物（含有割合：５ｗｔ％）の作製方法
上記水混合物（含有割合：５ｗｔ％）は、例えば、含有割合が５ｗｔ％となるように、水混合物のｐＨの測定の対象とするサンプル（「対象サンプル」と称する場合がある）を純水に混合し、十分に撹拌したのち静置して作製することができる。上記水混合物の作製には純水を使用するが、有機溶媒と純水との混合溶媒を使用してもよい。ただし、有機溶媒を使用する場合、有機溶媒の種類や濃度によっては酸解離定数が大きく変動するため、一般的に、アルコールなどの水溶性の有機溶媒であって、ｐＨに大きな影響を与えない範囲の濃度とする。なお、上記「ｗｔ％」は、「重量％」と同一の意味である。含有割合が５ｗｔ％である水混合物を作製するには、具体的には、例えば、対象サンプルを、秤などを用いて５ｇ計り取り、さらに純水を加え、全体を１００ｇとし、液を十分に撹拌することで作製することができる。例えば、無機シリカ系多孔質材料の水混合物（含有割合：５ｗｔ％）は、無機シリカ系多孔質材料を上記対象サンプルとして作製することができる。
【００４５】
本発明のケミカルフィルタに用いられている上記無機シリカ系多孔質材料は、特に限定されないが、比表面積（ＢＥＴ比表面積）が１０ｍ2／ｇ以上（例えば、１０〜８００ｍ2／ｇ）であってもよく、好ましくは５０ｍ2／ｇ以上（例えば、５０〜７５０ｍ2／ｇ）、より好ましくは１００ｍ2／ｇ以上（例えば、１００〜７００ｍ2／ｇ）である。
【００４６】
上記無機シリカ系多孔質材料は、特に限定されないが、多孔質材料中のＳｉＯ2の含有量が５重量％以上（例えば、５〜１００重量％）であってもよく、好ましくは５０重量％以上、より好ましくは６５重量％以上、さらに好ましくは７５重量％以上である無機シリカ系多孔質材料などが挙げられる。
【００４７】
上記無機シリカ系多孔質材料としては、特に限定されないが、例えば、ゼオライト（例えば、合成ゼオライト、天然ゼオライト等）、シリカゲル、シリカアルミナ、ケイ酸アルミニウム、多孔質ガラス、珪藻土、含水ケイ酸マグネシウム質粘土鉱物（例えば、タルク）、アロフェン、イモゴライト、酸性白土、活性白土、活性ベントナイト、メソポーラスシリカ、アルミノケイ酸塩、ヒュームドシリカなどが挙げられる。吸着剤として上記無機シリカ系多孔質材料を用いることにより、シロキサン化合物を高効率で除去することができる。中でも、ゼオライト、珪藻土、シリカゲル、活性白土が好ましく、より好ましくは合成ゼオライト、珪藻土、シリカゲル、活性白土である。吸着剤としてゼオライト（特に、合成ゼオライト）、珪藻土、シリカゲル、又は活性白土を用いると、より長期間に亘ってシロキサン化合物を効率よく除去し続けることができる。中でも、無機シリカ系多孔質材料としてゼオライト（特に、合成ゼオライト）、シリカゲルを用いた場合、直鎖状シロキサン化合物及び環状シロキサン化合物両方のシロキサン化合物の除去効率が顕著に優れる傾向がある。また、無機シリカ系多孔質材料としてシリカゲル、珪藻土を用いた場合、該シロキサン化合物をより選択的に除去することができる傾向がある。上記無機シリカ系多孔質材料は、１種のみを使用してもよいし、２種以上を使用してもよい。なお、上記合成ゼオライトには、人工ゼオライトが含まれるものとする。また、上記ゼオライトは、１種のみを用いてもよいし、２種以上を用いてもよい。
【００４８】
上記ゼオライトは、主にケイ素元素（Ｓｉ）、アルミニウム元素（Ａｌ）、及び酸素元素（Ｏ）から構成される骨格を有する多孔質材料であるが、当該骨格中の一部又は全部のアルミニウム元素（Ａｌ）を、鉄元素（Ｆｅ）、ホウ素元素（Ｂ）、ガリウム元素（Ｇａ）等の３価の金属元素；亜鉛元素（Ｚｎ）等の２価の金属元素に置き換えたものであってもよい。
【００４９】
上記ゼオライトの細孔構造は、特に限定されない。ゼオライトの員環数は、特に限定されないが、例えば４〜２０、好ましくは８〜２０、より好ましくは１０〜１２である。なお、ゼオライトの員環数は、ゼオライトに含まれる細孔環のうちの最も大きい細孔環の構造中のＯ原子数で表される。また、ゼオライトの細孔接続（channel system）は、特に限定されないが、１〜３次元が好ましく、より好ましくは２〜３次元、さらに好ましくは３次元である。特に、員環数が１２であり、細孔接続が３次元である細孔構造を有するゼオライト（特に、合成ゼオライト）が好ましい。ゼオライトの員環数及び／又は細孔接続が上記範囲内であると、シロキサン化合物の除去効率がより高い傾向がある。
【００５０】
上記合成ゼオライトとしては、特に限定されないが、例えば、Ａ型、フェリエライト、ＭＣＭ−２２、ＺＳＭ−５、ＺＳＭ−１１、ＳＡＰＯ−１１、モルデナイト、ベータ型、Ｘ型、Ｙ型、Ｌ型、チャバザイト、オフレタイト等の骨格構造を有する合成ゼオライトなどが挙げられる。上記骨格構造としては、中でも、フェリエライト、ＭＣＭ−２２、ＺＳＭ−５、ＺＳＭ−１１、モルデナイト、ベータ型、Ｘ型、Ｙ型、オフレタイトが好ましい。なお、上記合成ゼオライトは、１種の骨格構造のゼオライトを使用してもよいし、２種以上のゼオライトを組み合わせて使用してもよい。
【００５１】
上記人工ゼオライトとしては、例えば、一般に、石炭火力発電所から排出される石炭灰や製紙工場から排出される製紙スラッジ焼却灰など、ケイ素やアルミニウムを含む廃棄物から製造されたゼオライトなどが挙げられる。上記人工ゼオライトは、１種のみを使用してもよいし、２種以上を併用してもよい。
【００５２】
上記天然ゼオライトとしては、特に限定されないが、例えば、クリノプチロライト（斜プチロル沸石）、モルデナイト（モルデン沸石）、菱沸石、ナトロライト、ゴンナルダイト、エディングトナイト、アナルシム、リューサイト、ユガワラライト、ギスモンダイン、ポーリンジャイト、フィリップサイト、チャバザイト、エリオナイト、ホージャサイト、フェリエライト、ミューティナアイト、チェルニヒアイト、ヒューランダイト、スティルバイト、コウレサイト、アルミノケイ酸塩、ベリロケイ酸塩（ロギアナイト、シャンハライト等）、ジンコケイ酸塩（ガウルタイト）などが挙げられる。上記天然ゼオライトは、１種のみを使用してもよいし、２種以上を併用してもよい。
【００５３】
上記ゼオライトは、純水と混合させて得られる水混合物（含有割合：５ｗｔ％）のｐＨが７以下（例えば、３〜７）であり、好ましくは７未満（例えば、３以上７未満）、より好ましくは３〜６．８、さらに好ましくは３．５〜６．７、特に好ましくは４〜６．５である。なお、ゼオライトの水混合物（含有割合：５ｗｔ％）は、上記「水混合物（含有割合：５ｗｔ％）の作製方法」により、ゼオライトを対象サンプルとして作製することができる。
【００５４】
上記合成ゼオライトにおけるＳｉＯ2とＡｌ2Ｏ3の比（モル比）［ＳｉＯ2／Ａｌ2Ｏ3］は、特に限定されないが、シロキサン化合物の除去効率の観点から、４〜２０００であってもよく、好ましくは５〜１５００、より好ましくは１０〜１０００、さらに好ましくは１２〜６００である。上記［ＳｉＯ2／Ａｌ2Ｏ3］は、ゼオライトの親水性或いは疎水性を示す指標と考えられる。［ＳｉＯ2／Ａｌ2Ｏ3］が高い（即ち、シリカ比が高くアルミナ比が低い）と、疎水性が高くなる傾向がある。一方、［ＳｉＯ2／Ａｌ2Ｏ3］が低い（即ち、シリカ比が低くアルミナ比が高い）と、親水性が高くなる傾向がある。親水性が高すぎる（即ち、疎水性が低すぎる）と、骨格表面が水分子で覆われ、疎水性のシロキサン化合物が吸着サイト（吸着する場所）へ近づきにくくなる。親水性が低すぎる（即ち、疎水性が高すぎる）と、ゼオライト中の酸点が少なくなり、シロキサン化合物の除去効率が低下する傾向がある。このため、例えば、［ＳｉＯ2／Ａｌ2Ｏ3］を上記範囲内とすることにより、ゼオライトの親水性或いは疎水性を適宜調節でき、シロキサン化合物の除去効率がより優れるようにすることができる。中でも、シロキサン化合物が環状シロキサン化合物である場合、上記合成ゼオライトは疎水性が高いことが好ましく［ＳｉＯ2／Ａｌ2Ｏ3］が高い方が好ましい。
【００５５】
上記ゼオライトは、特に限定されないが、骨格構造中に陽イオンを含んでいてもよい。上記陽イオンとしては、特に限定されないが、例えば、水素イオン（Ｈ+）；アンモニウムイオン（ＮＨ4+）；アルキル置換のアンモニウムイオン（例えば、メチルアンモニウムイオン（（ＣＨ3）Ｈ3Ｎ+）、ジメチルアンモニウムイオン（（ＣＨ3）2Ｈ2Ｎ+）、トリメチルアンモニウムイオン（（ＣＨ3）3ＨＮ+）、テトラメチルアンモニウムイオン（（ＣＨ3）4Ｎ+）等）；アリール又はアラルキル置換のアンモニウムイオン；リチウムイオン（Ｌｉ+）、ナトリウムイオン（Ｎａ+）、カリウムイオン（Ｋ+）等のアルカリ金属イオン；マグネシウムイオン（Ｍｇ2+）、カルシウムイオン（Ｃａ2+）、バリウムイオン（Ｂａ2+）等のアルカリ土類金属イオン；亜鉛イオン（Ｚｎ2+）、スズイオン（Ｓｎ2+、Ｓｎ4+）、鉄イオン（Ｆｅ2+、Ｆｅ3+）、白金イオン（Ｐｔ2+）、パラジウムイオン（Ｐｄ2+）、チタンイオン（Ｔｉ3+）、銀イオン（Ａｇ+）、銅イオン（Ｃｕ+、Ｃｕ2+）、マンガンイオン（Ｍｎ2+、Ｍｎ4+）、コバルトイオン（Ｃｏ2+）等の遷移金属イオン；ガリウムイオン（Ｇａ+）などが挙げられる。上記陽イオンは１種のみ含まれていてもよいし、２種以上含まれていてもよい。上記ゼオライト中の上記陽イオンの含有量は特に限定されない。
【００５６】
なお、上記ゼオライトの比表面積（ＢＥＴ比表面積）、平均粒子径（平均粒径）、平均細孔径（直径）、全細孔容積などは、特に限定されない。また、上記ゼオライトは、１種のみを用いてもよいし、２種以上を用いてもよい。
【００５７】
上記ゼオライトとして、天然ゼオライト又は合成ゼオライトを酸処理して得られる酸処理物、天然ゼオライト又は合成ゼオライトを水熱処理して得られる水熱処理物、アンモニウム型ゼオライトを焼成処理して得られるアンモニウム処理物、プロトン型ゼオライトを用いてもよい。なお、上記酸処理に用いる酸は、公知乃至慣用の酸処理に用いられる酸を用いることができ、例えば、塩酸、硝酸、クエン酸等が挙げられる。また、酸処理に用いる酸の種類や、酸処理に用いる酸水溶液の酸の濃度、酸処理時間等は、特に限定されない。
【００５８】
上記酸処理物及び上記水熱処理物は、酸処理における酸又は水熱処理における加熱水蒸気によってゼオライト中の陽イオンとアルミニウム元素が脱離することによってゼオライト中のシラノール基が増加するためと推測されるが、水混合物のｐＨが７以下となり、シロキサン化合物の除去効率が高くなる。
【００５９】
上記プロトン型ゼオライトとしては、例えば、天然ゼオライトや合成ゼオライト中の水素イオン以外の全陽イオン（例えば、金属イオン、アンモニウムイオン等）のうちの少なくとも一部の陽イオンを水素イオンに置き換えたもの、水素イオンを多く含むように作製された合成ゼオライトなどが挙げられる。また、上記プロトン型ゼオライトは、例えば、天然ゼオライト又は合成ゼオライト中のナトリウムイオンなどの陽イオンをアンモニウムイオンにイオン交換した後、焼成する方法などを用いて作製することもできる。なお、一般的には、ゼオライト中の陽イオンを水素イオンに置き換えられたものをプロトン型ゼオライトと称されており、上記プロトン型ゼオライトは、ゼオライト中の少なくとも一部の陽イオンが水素イオンに置き換えられていればよく、ゼオライト中の全ての陽イオンが水素イオンに置き換えられているものには限定されない。
【００６０】
プロトン型ゼオライトは、触媒として用いることはあるが、吸着剤として用いることは一般的ではない。なお、ゼオライトが吸着剤として使用される場合もあると思われるが、吸着剤として使用されるゼオライトは塩基性のもの、即ち水混合物のｐＨが７を超えるものがほとんどである。ゼオライトが吸着剤として使用されている具体的な態様としては、例えばモレキュラーシーブが有名であるが、モレキュラーシーブが除去する物質は水であり、これは、ゼオライトの分子ふるい機能やゼオライト中に存在するＮａイオン等の金属イオンに水が配位することによって主に除去するものである。このようにゼオライト中のＮａイオンを利用する場合、使用するゼオライトの水混合物のｐＨは７を超える。さらに、固体酸型ゼオライトが吸着剤として使用されている例は極めて希である。例えば、固体酸型ゼオライトの酸、及びイオン交換能を利用して中和反応によりアンモニア等の塩基性化合物を除去するものがある。しかしながら、除去対象は無機化合物や塩基性化合物に限られているのが現状である。即ち、有機化合物であるシロキサン化合物の除去に水混合物のｐＨが７以下であるゼオライトを用いることはこれまでに例がない。
【００６１】
上記酸性白土としては、特に限定されず、各地で産出される酸性白土を用いることができる。例えば、新潟県産の酸性白土、山形県産の酸性白土などが挙げられる。上記酸性白土は、１種のみを用いてもよいし、２種以上を用いてもよい。
【００６２】
上記活性白土は、上記酸性白土を酸処理することによって得られ、例えば、上記酸性白土を硫酸等の鉱酸でモンモリロナイトの基本構造の全部を破壊しない程度に酸処理することにより、ＭｇやＦｅの酸化物等の金属酸化物が溶出し、比表面積や細孔容積を増大させたものなどが挙げられる。上記活性白土は、１種のみを用いてもよいし、２種以上を用いてもよい。
【００６３】
上記酸性白土及び上記活性白土は、純水と混合させて得られる水混合物（含有割合：５ｗｔ％）のｐＨが７以下（例えば、３〜７）であり、好ましくは７未満（例えば、３以上７未満）、より好ましくは３〜６．５、さらに好ましくは３．２〜５、特に好ましくは３．５〜４．７である。なお、酸性白土の水混合物（含有割合：５ｗｔ％）及び活性白土の水混合物（含有割合：５ｗｔ％）は、上記「水混合物（含有割合：５ｗｔ％）の作製方法」により、酸性白土又は活性白土を対象サンプルとして作製することができる。
【００６４】
上記珪藻土としては、特に限定されず、各地で産出される珪藻土を用いることができる。例えば、北海道稚内産の珪藻土（珪藻頁岩）、秋田県綴子産の珪藻土、岡山県蒜山産の珪藻土、大分県九重産の珪藻土、石川県能登産の珪藻土（珪藻泥岩）などのいずれの珪藻土であってもよい。中でも、北海道稚内産の珪藻土が好ましい。上記珪藻土は、１種のみを用いてもよいし、２種以上を用いてもよい。
【００６５】
上記珪藻土は、純水と混合させて得られる水混合物（含有割合：５ｗｔ％）のｐＨが７以下（例えば、３〜７）であり、好ましくは７未満（例えば、３以上７未満）、より好ましくは３〜６．７、さらに好ましくは３．２〜６．５、特に好ましくは３．５〜６．２である。なお、珪藻土の水混合物（含有割合：５ｗｔ％）は、上記「水混合物（含有割合：５ｗｔ％）の作製方法」により、珪藻土を対象サンプルとして作製することができる。
【００６６】
上記シリカゲルとして、シリカゲルを酸処理し、水などを使って処理に使用した酸を洗い流して得られる酸処理物を用いてもよい。なお、上記酸処理に用いる酸は、公知乃至慣用の酸処理に用いられる酸を用いることができ、例えば、塩酸、硝酸、クエン酸等が挙げられる。また、酸処理に用いる酸の種類や、酸処理に用いる酸水溶液の酸の濃度、酸処理時間等は、特に限定されない。
【００６７】
合成ゼオライト、酸性白土、活性白土、珪藻土以外の無機シリカ系多孔質材料（「その他の無機シリカ系多孔質材料」と称する場合がある）は、純水に混合させて得られる水混合物（含有割合：５ｗｔ％）のｐＨが７以下（例えば、３〜７）であり、好ましくは７未満（例えば、３以上７未満）、より好ましくは３〜６．５、さらに好ましくは３．５〜６．３、特に好ましくは４〜６である。なお、その他の無機シリカ系多孔質材料の水混合物（含有割合：５ｗｔ％）は、上記「水混合物（含有割合：５ｗｔ％）の作製方法」により、その他の無機シリカ系多孔質材料を対象サンプルとして作製することができる。
【００６８】
合成ゼオライト以外の無機シリカ系多孔質材料において、ＳｉＯ2の含有量は、特に限定されないが、無機シリカ系多孔質材料の総重量（１００重量％）に対して、５０重量％以上（例えば、５０〜１００重量％）であってもよく、好ましくは６０重量％以上、より好ましくは７０重量％以上である。
【００６９】
上記無機シリカ系多孔質材料は、特に限定されないが、強熱減量が、７．０％以下（例えば、２．５〜７．０％）であることが好ましく、より好ましくは３．０〜６．０％、さらに好ましくは３．５〜４．５％である。無機シリカ系多孔質材料として水混合物のｐＨが７以下であり且つ上記強熱減量が上記範囲内である活性白土を用いると、シロキサン化合物の除去性能により優れる傾向がある。特に、活性白土、珪藻土、シリカゲルについて、強熱減量が上記範囲内であることが好ましい。なお、シリカゲルの場合、強熱減量は、３．０〜７．０％がより好ましく、さらに好ましくは３．５〜６．０％である。
【００７０】
上記強熱減量は、例えば、ＪＩＳ  Ｋ１１５０（１９９４）を参考にして求めることができる。具体的には、上記強熱減量は、下記式（１）より求められる。
強熱減量Ｉ（％）＝（Ｗ1−Ｗ2）／Ｗ1×１００・・・（１）
Ｗ1：乾燥後の試料質量
Ｗ2：強熱後の試料質量
【００７１】
上記乾燥後の試料質量（Ｗ1）は、無機シリカ系多孔質材料を、空気中約１７０℃又は真空下約１５０℃で２時間加熱した後の無機シリカ系多孔質材料の質量である。一方、上記強熱後の試料質量（Ｗ2）は、上記乾燥後の試料である無機シリカ系多孔質材料を、１０００℃±５０℃で２時間強熱して得られる無機シリカ系多孔質材料の質量である。上記乾燥後の試料質量（Ｗ1）及び上記強熱後の試料質量（Ｗ2）は、秤を用いて測定することもできるし、熱重量測定（ＴＧ）により測定することもできる。上記強熱減量を得るためのより詳細な条件は、ＪＩＳ  Ｋ１１５０（１９９４）を参照することができる。
【００７２】
上記強熱減量は、無機シリカ系多孔質材料の親水性或いは疎水性を示す指標と考えられる。強熱減量が高いと、無機シリカ系多孔質材料中のシラノール基の数が多く、親水性が高くなる傾向がある。親水性が高すぎる（即ち、疎水性が低すぎる）と、無機シリカ系多孔質材料表面が水分子で覆われ、疎水性のシロキサン化合物が吸着サイト（吸着する場所）へ近づきにくくなり、シロキサン化合物の除去性能が低下する傾向がある。一方、強熱減量が低いと、無機シリカ系多孔質材料中のシラノール基の数が少なく、疎水性が高くなる傾向がある。疎水性が高すぎる（即ち、親水性が低すぎる）と、シラノール基の数が少ないため、ガスシロキサン化合物の除去性能が低下する傾向がある。このため、強熱減量を上記範囲内とすることにより、無機シリカ系多孔質材料の親水性或いは疎水性を適宜調節でき、シロキサン化合物の除去効率をより優れるようにすることができる。なお、上記シラノール基の数は、ＪＩＳ  Ｋ１１５０（１９９４）で定義されている「シラノール基数」として表すことができ、強熱減量から求めることができる。
【００７３】
上記無機シリカ系多孔質材料は、特に限定されないが、添着剤等が添着されていないことが好ましい。即ち、上記無機シリカ系多孔質材料には、添着剤等が添着された無機シリカ系多孔質材料は含まれないことが好ましい。上記添着剤としては、酸性物質の添着剤や塩基性物質の添着剤などが挙げられる。酸性物質の添着剤を添着すると、上記無機シリカ系多孔質材料の骨格が変化するおそれや、細孔が酸性物質で埋められるおそれがある。
【００７４】
本発明の吸着剤は、特に限定されないが、必要に応じて、上記水混合物のｐＨが７以下である無機シリカ系多孔質材料以外の吸着剤（他の吸着剤）を含んでいてもよい。即ち、本発明の吸着剤として、上記水混合物のｐＨが７以下である無機シリカ系多孔質材料とともに、他の吸着剤を用いてもよい。上記他の吸着剤としては、例えば、上記水混合物のｐＨが７以下である無機シリカ系多孔質材料以外の多孔質材料、その他のシリカ、粘土鉱物、活性炭、アルミナ、ガラスなどが挙げられる。吸着剤として上記他の吸着剤を併用することで、本発明の効果に加えて、他の吸着剤の効果を有するケミカルフィルタとすることもできる。
【００７５】
本発明の吸着剤中（全吸着剤中）の上記水混合物のｐＨが７以下である無機シリカ系多孔質材料の含有量は、特に限定されないが、シロキサン化合物の除去効率の観点から、吸着剤の総重量（１００重量％）に対して、１０重量％以上（例えば、１０〜１００重量％）が好ましく、より好ましくは３０重量％以上、さらに好ましくは５０重量％以上、特に好ましくは７０重量％以上である。
【００７６】
本発明の吸着剤は、中でも、水混合物のｐＨが７以下の無機シリカ系多孔質材料として、ゼオライト（特に、合成ゼオライト）、珪藻土、シリカゲル、又は活性白土を、吸着剤の総重量（１００重量％）に対して１０重量％以上（例えば、１０〜１００重量％、好ましくは５０重量％以上、より好ましくは７０重量％以上）含有することが好ましい。なお、上記無機シリカ系多孔質材料として、ゼオライト（特に、合成ゼオライト）、珪藻土、シリカゲル、及び活性白土のうちの２以上を含む場合、上記含有量は、上記２以上の合計の含有量である。
【００７７】
本発明のケミカルフィルタは、水混合物（含有割合：５ｗｔ％）のｐＨが７以下である無機シリカ系多孔質材料を吸着剤として用いたものであれば、特に限定されない。上記ケミカルフィルタとしては、例えば、フィルタ基材に本発明の吸着剤が付着（固着）されているケミカルフィルタが挙げられる。なお、本発明の吸着剤がバインダとしての機能も有するものである場合、バインダを用いずに吸着剤をフィルタ基材に付着させることもできるが、本発明の吸着剤はバインダを用いてフィルタ基材に付着していることが好ましい。即ち、上記ケミカルフィルタは、フィルタ基材に、バインダを用いずに本発明の吸着剤が付着している（あるいは、本発明の吸着剤のみが付着している）ケミカルフィルタであってもよいが、フィルタ基材に本発明の吸着剤がバインダを用いて付着しているケミカルフィルタであることが好ましい。
【００７８】
本発明の吸着剤は、特に限定されないが、ペレット化されていてもよい。即ち、本発明の吸着剤は、ペレット化された吸着剤であってもよい。即ち、本発明のケミカルフィルタは、ペレット化された本発明の吸着剤を含んでもよい。上記ペレット化は、例えば、本発明の吸着剤の粉末を、上記バインダを用いて造粒して行うことができる。
【００７９】
また、本発明の吸着剤は、樹脂と混合して樹脂組成物として用いてもよい。該樹脂組成物としては、樹脂ペレット、シート（例えば、上記樹脂ペレットを用いて作製されたシート）等が挙げられる。上記シートとしては、フィルム、繊維状基材（織布、不織布等）が挙げられる。
【００８０】
上記樹脂組成物における樹脂としては、公知乃至慣用の熱可塑性樹脂が使用できる。上記樹脂としては、例えば、低密度ポリエチレン（ＬＤＰＥ）、直鎖状低密度ポリエチレン（ＬＬＤＰＥ）、ポリプロピレン（ＰＰ）等のオレフィン系樹脂；アイオノマー；エチレン−アクリル酸共重合体（ＥＡＡ）、エチレン−メタクリル酸共重合体（ＥＭＡＡ）、エチレン−酢酸ビニル共重合体（ＥＶＡ）、エチレン−アクリル酸エチル共重合体（ＥＥＡ）、エチレン−アクリル酸メチル共重合体（ＥＭＡ）、エチレン−メタクリル酸メチル共重合体（ＥＭＭＡ）等の共重合体等が挙げられる。
【００８１】
上記樹脂は、メルトフローレート（ＭＦＲ）が高く（例えば、１０ｇ／１０ｍｉｎ以上）、且つ、低融点（低軟化点）、低温ドローダウン性に優れた樹脂であることが好ましい。ＭＦＲが高い樹脂であると、本発明の吸着剤を添加することによりＭＦＲが低下した場合であってもある程度の流れ特性を確保しやすい。また、低融点であれば、樹脂が低温で軟化することで低温での押出性が向上し、発泡しにくくなる傾向がある。低温ドローダウン性に優れる樹脂であると、本発明の吸着剤を添加した際の押出成形性が向上する傾向がある。
【００８２】
上記樹脂組成物における本発明の吸着剤の含有量は、シロキサン化合物の除去効率をより高くする観点から、目的とする形状において可能な範囲で多いことが好ましい。例えば、上記樹脂組成物がシートである場合、シートが形成可能な範囲で多くすることが好ましい。上記樹脂組成物における本発明の吸着剤の含有量は、特に限定されないが、樹脂の総重量（１００重量部）に対して、１〜２００重量部が好ましく、より好ましくは５〜１５０重量部、さらに好ましくは１０〜１２０重量部である。本発明の吸着剤における無機シリカ系多孔質材料がゼオライト、珪藻土、活性白土である場合、上記含有量は、５０〜２００重量部が好ましく、より好ましくは７０〜１２０重量部である。
【００８３】
（フィルタ基材）
上記フィルタ基材としては、特に限定されず、ケミカルフィルタのフィルタ基材として一般に用いられるものを使用できる。上記フィルタ基材としては、例えば、有機繊維や無機繊維等の繊維から構成される繊維状基材（織布あるいは不織布）、紙、ポリウレタンフォーム等から構成される発泡体、耐火性金属酸化物や耐火性無機物（例えば、アルミニウム等の金属、セラミックスなど）を使用したフィルタ基材などが挙げられる。上記繊維状基材の織布の形状は特に限定されず、例えば、メッシュ状に繊維を織ったものなどが挙げられる。中でも、上記フィルタ基材として、繊維状基材が好ましい。
【００８４】
上記繊維状基材における繊維としては、例えば、シリカアルミナ繊維、シリカ繊維、アルミナ繊維、ムライト繊維、ガラス繊維、ロックウール繊維、炭素繊維等の無機繊維；ポリエチレン繊維、ポリプロピレン繊維、ナイロン繊維、ポリエステル繊維（例えば、ポリエチレンテレフタレート繊維等）、ポリテトラフルオロエチレン繊維、ポリビニルアルコール繊維、アラミド繊維、パルプ繊維、レーヨン繊維等の有機繊維などが挙げられる。上記の中でも、ケミカルフィルタの強度を高める観点、及び繊維からのアウトガスなどによる汚染が少ない観点から、無機繊維が好ましく、より好ましくはガラス繊維である。即ち、上記フィルタ基材としては、ガラス繊維を用いた繊維状基材（ガラスクロス（ガラス布））が好ましい。上記繊維は、１種のみを使用してもよいし、２種以上を組み合わせて使用してもよい。また、上記無機繊維及び上記有機繊維の形状は特に限定されない。
【００８５】
（バインダ）
上記バインダは、吸着剤のフィルタ基材への付着を促進することや、吸着剤のペレット化に使用することができる。上記バインダとしては、特に限定されず、公知乃至慣用のフィルタ用（例えば、エアフィルタ用、ケミカルフィルタ用等）のバインダを用いることができる。上記バインダとしては、有機バインダであってもよいし、無機バインダであってもよい。上記バインダは、特に限定されないが、無機バインダであることが好ましい。上記バインダは、１種のみを使用してもよいし、２種以上を使用してもよい。
【００８６】
上記バインダは、酸性であってもよいし、塩基性であってもよいが、酸性であることが好ましい。上記バインダが酸性であると、シロキサン化合物の除去効率がより上昇する傾向がある。酸性のバインダは、純水に混合させて得られる水混合物（含有割合：５ｗｔ％）のｐＨが７以下（例えば、３〜７）であり、好ましくは７未満（例えば、３以上７未満）、より好ましくは３〜６．８、さらに好ましくは３．５〜６．７、特に好ましくは４〜６．５である。なお、バインダの水混合物（含有割合：５ｗｔ％）は、上記「水混合物（含有割合：５ｗｔ％）の作製方法」により、バインダを対象サンプルとして作製することができる。なお、上記バインダがコロイダルシリカなど溶媒を含むバインダである場合、上記含有割合は、上記水混合物に対する、上記バインダ中の固形分の含有割合である。
【００８７】
上記有機バインダとしては、例えば、ポリエチレン系樹脂、ポリプロピレン系樹脂、メタクリル酸メチル等のアクリル系樹脂、ＡＢＳ樹脂、ＰＥＴ等のポリエステル系樹脂、フェノール樹脂、エポキシ樹脂、ウレタン樹脂、酢酸ビニル系樹脂、ポリビニルアルコール、カルボキシメチルセルロース等のセルロース、アラビヤゴムなどが挙げられる。上記有機バインダは、１種のみを使用してもよいし、２種以上を使用してもよい。
【００８８】
上記無機バインダとしては、上記無機シリカ系多孔質材料の表面を完全に覆わない粒子状のものが好ましく、例えば、ケイ酸ソーダ、シリカゾル、アルミナゾル、コロイダルシリカ、コロイダルアルミナ、コロイド状酸化スズ、コロイド状酸化チタンなどの無機酸化物粒子等が挙げられ、中でも、コロイダルシリカ、コロイダルアルミナ、コロイド状酸化スズ、コロイド状酸化チタン等のコロイド状の無機酸化物粒子などが好ましく挙げられる。中でも、コロイダルシリカが好ましい。上記無機バインダは、１種のみを使用してもよいし、２種以上を使用してもよい。
【００８９】
上記無機バインダの平均粒子径（一次粒子径）、比表面積（ＢＥＴ比表面積）、平均細孔径（直径）、全細孔容積などは、特に限定されない。
【００９０】
（ケミカルフィルタの構造）
本発明のケミカルフィルタが有する構造は、特に限定されず、ハニカム構造、プリーツ構造、ペレット充填構造、三次元網目構造、シート包装構造、シート状構造などが挙げられる。これらの中でも、ハニカム構造、プリーツ構造、三次元網目構造が好ましく、圧力損失を抑制する観点から、ハニカム構造が特に好ましい。本発明の吸着剤として、ペレット化された吸着剤（ペレット）を用いる場合は、特に限定されないが、プリーツ構造、ペレット充填構造、又は三次元網目構造であることが好ましい。本発明のケミカルフィルタは、１種の構造のみを有していてもよいし、２種以上の構造を組み合わせて有していてもよい。
【００９１】
上記ハニカム構造には、いわゆる蜂の巣状の構造の他、例えば、断面が格子状、円形状、波形状、多角形状、不定形状、全部あるいは一部に曲面を有する形状などであって、流体（特に、空気）が構造体の要素となるセルを通過し得る構造が全て含まれる。
【００９２】
上記ハニカム構造としては、例えば、コルゲート加工によって成形されたコルゲート状のシートと平坦状のシートが交互に積層して得られる構造（コルゲート状ハニカム構造）、プリーツ形状のシートと平坦状のシートからなる構造であって、通気方向に対して、プリーツ形状のシートと直角に平坦状のシートを順に積層した構造などが挙げられる。
【００９３】
ハニカム構造を有する本発明のケミカルフィルタとしては、例えば、繊維状基材を用いたフィルタ基材がコルゲート状ハニカム構造を有するケミカルフィルタ、繊維状基材を用いたフィルタ基材が蜂の巣状の構造を有するケミカルフィルタ、アルミニウム等の金属製のフィルタ基材が蜂の巣状の構造を有するケミカルフィルタなどが挙げられる。
【００９４】
上記プリーツ構造には、例えば、限られたスペースの中でろ過面積を効率的に拡大することを目的として、波形あるいはＶ字型が連続するように加工されたジャバラ形状を有する構造が含まれる。
【００９５】
上記ペレット充填構造は、例えば、上記ペレット化された吸着剤を、流体（特に、気体）が内部を通過できる構造のケーシング内に充填した構造が挙げられる。また、吸着剤の粉末の粒径が、ケーシング内で保持できる程度に大きい粒径を有する場合は、上記ペレット充填構造の代わりに、ペレット化せず、粉末のままでもケーシング内に充填した構造とすることもできる。
【００９６】
上記三次元網目構造は、例えば、上記ポリウレタンフォーム等から構成される発泡体や、ガラス繊維（グラスウール等）やロックウール繊維、あるいは上記繊維状基材の繊維を立体的に加工して作製した網目構造体のフィルタ基材を有する構造、あるいは針状繊維化されたポリテトラフルオロエチレンなどが好ましく例示される。
【００９７】
上記シート包装構造は、例えば、不織布やＰＴＦＥ等のエアが通気するシートを任意の大きさの袋状に成型し、その内部に吸着剤を充填した構造等が挙げられる。また、吸着剤の粒径はシートの外に吸着剤の粒子が漏れないようにペレット化することもあるが、シート次第では粉末のまま使用することもできる。
【００９８】
上記シート状構造は、上記樹脂組成物（本発明の吸着剤と樹脂とを含む組成物）のシートを任意の大きさの袋状に成型した構造（袋体）や容器の内部壁面に張り付けた構造（壁紙）等が挙げられる。この場合、袋体や容器の内部には吸着剤が充填されていてもよいし、されていなくてもよい。当該シート状構造の場合、例えば、シロキサン化合物による汚染から保護すべき製品（半導体等）を袋体や容器の内部に入れることによって、本発明のケミカルフィルタとして使用できる。
【００９９】
（本発明のケミカルフィルタの製造方法）
本発明のケミカルフィルタの製造方法は、特に限定されず、公知乃至慣用の吸着剤を有するケミカルフィルタの製造方法を用いることができる。本発明のケミカルフィルタは、特に限定されないが、例えば、フィルタ基材に本発明の吸着剤を付着させる工程（吸着剤付着工程）を少なくとも有する。本発明のケミカルフィルタの製造方法は、特に限定されないが、上記吸着剤付着工程以外の工程（他の工程）を有していてもよい。また、上記フィルタ基材は、市販のフィルタ基材を購入してそのまま使用してもよい。
【０１００】
上記吸着剤付着工程において、本発明の吸着剤の付着は、例えば、上記フィルタ基材を、本発明の吸着剤、溶媒（例えば水など）、及び、必要に応じて上記バインダを含む懸濁液中に浸漬した後、懸濁液から取り出し、乾燥することにより行うことができる。上記懸濁液は、本発明の効果を損なわない範囲内で、沈降防止剤を含んでいてもよい。
【０１０１】
本発明の吸着剤の付着は、他に、上記フィルタ基材に、上記溶媒と必要に応じて上記バインダを含む懸濁液中に浸漬した後、懸濁液から取り出し、乾燥し、その後、フィルタ基材表面に本発明の吸着剤を分散して付着させることにより行うこともできる。
【０１０２】
本発明の吸着剤の付着は、他に、本発明の吸着剤と、上記溶媒と、必要に応じて上記バインダを含む混合溶液を、スプレー等を用いて上記フィルタ基材（特に、不織布）に塗布して付着させることにより行うこともできる。
【０１０３】
本発明の吸着剤の付着は、他に、上記フィルタ基材に、本発明の吸着剤の粉末を造粒して製造したペレットを、接着剤等で付着させたり、フィルタ基材内部に充填したりして行うこともできる。本発明の吸着剤の粉末を造粒する際には、必要に応じて上記バインダを混合してもよい。本発明の吸着剤の粉末、上記バインダ及び溶媒（好ましくは水）を適量含んだ状態で混合すると、粘土状の粘性と可塑性を示すようになり、造粒が可能となる。
【０１０４】
本発明の吸着剤の付着は、他に、針状繊維化されたポリテトラフルオロエチレン樹脂を用い、該針状繊維に本発明の吸着剤を捕捉させて担持させることにより行うこともできる。
【０１０５】
本発明の吸着剤は、他に、本発明の吸着剤がナノファイバー中に含有される状態で付着していてもよい。上記ナノファイバーとしては、公知乃至慣用のナノファイバーを用いることができる。また、上記ナノファイバーは、公知乃至慣用のナノファイバーの製造方法により作製することもできる。上記ナノファイバーの製造方法としては、例えば、エレクトロスピニング（ＥＳ）法（電解紡糸、静電紡糸）、メルトブロー法、複合溶融紡糸法などが挙げられる。上記ＥＳ法は、本発明の吸着剤をポリマー溶液に分散させた懸濁液に高電圧を与え、アース表面（例えば、表面が０電位のフィルタ基材（例えば、不織布など））にスプレーして行う。上記ＥＳ法では、懸濁液を高電圧でスプレーした際に、本発明の吸着剤を含有したナノファイバーが形成される。
【０１０６】
また、吸着剤が付着しにくいフィルタ基材（例えば、金属製のフィルタ基材等）を用いたケミカルフィルタの場合、本発明の吸着剤の付着は、接着剤を用いてフィルタ基材に担持させて行ってもよい。
【０１０７】
なお、上記プリーツ構造のケミカルフィルタにおいて、本発明の吸着剤の付着は、例えば２枚の不織布製のフィルタ基材の間に、本発明の吸着剤の粉末やペレット化された吸着剤を、接着剤等を用いて挟み込むことにより行うこともできる。
【０１０８】
上記他の工程としては、例えば、フィルタ基材を加工する工程（フィルタ基材加工工程）などが挙げられる。なお、上記フィルタ基材加工工程と上記吸着剤付着工程の順序は、特に限定されないが、作業性の観点から、フィルタ基材加工工程、吸着剤付着工程の順が好ましい。
【０１０９】
上記フィルタ基材加工工程としては、例えば、上述したように、フィルタ基材にコルゲート加工を施す工程、ハニカム構造を形成する工程、フィルタ基材に細孔を設ける工程などが挙げられる。上記フィルタ基材加工工程は、１工程のみを行ってもよいし、同一又は異なる２以上の工程を行ってもよい。上記フィルタ基材加工工程を２工程以上行う場合も、その順序は特に限定されない。
【０１１０】
また、本発明のケミカルフィルタは、抄紙法により製造されたケミカルフィルタであってもよい。上記抄紙法により製造されたケミカルフィルタは、例えば、繊維状基材及び本発明の吸着剤を少なくとも有するケミカルフィルタであって、上記繊維状基材を構成する繊維及び本発明の吸着剤を含有する懸濁液に凝集剤を加えることにより生成される物質（フロック）を湿式抄紙法でシート化した後、熱処理して得られる。
【０１１１】
また、本発明のケミカルフィルタは、セラミック型のケミカルフィルタであってもよい。上記セラミック型のケミカルフィルタは、公知乃至慣用のセラミックス材料の加工方法により作製することができる。例えば、本発明の吸着剤を、セラミックス原料とともに成形及び焼成して製造することができる。具体的には、例えば、本発明の吸着剤、上記バインダ、造孔材、及び必要に応じて他のセラミックス原料を秤量及び混練を行って坏土を作製した後、この坏土をスクリュー式押出機等の押出機により押出加工し、成形体を作製する。得られた成形体を乾燥及び焼成して、多孔質のセラミック型のケミカルフィルタが得られる。上記セラミック型のケミカルフィルタは、特に限定されないが、ハニカム構造であるセラミック型のケミカルフィルタが好ましい。上記セラミック型のケミカルフィルタは、適宜、端面をダイヤモンドカッター、ダイヤモンドソー等の研削工具で、所定の長さに加工することもできる。
【０１１２】
本発明のケミカルフィルタは、上記の中でも、表面に本発明の吸着剤が無機バインダにより付着した波形シートが、薄板シートを介して複数個積層されたハニカム構造を有するケミカルフィルタが特に好ましい。
【０１１３】
特に限定されないが、本発明のケミカルフィルタにおいて、酸性物質の添着剤が添着されている吸着剤を備えていないことが好ましい。即ち、本発明のケミカルフィルタには、酸性物質の添着剤が添着されている吸着剤を備えたものが用いられていないことが好ましい。
【０１１４】
（枠入れ）
本発明のケミカルフィルタは、枠入れされた状態のケミカルフィルタ（枠入れされたケミカルフィルタ）として使用されることが好ましい。上記枠入れされたケミカルフィルタは、フィルタ基材に本発明の吸着剤が付着している本発明のケミカルフィルタ（濾材）を枠に入れて得られる。上記枠入れされたケミカルフィルタとしては、例えば、パネル型フィルタ、セル型フィルタ、配管用ケミカルフィルタなどが挙げられる。なお、上記濾材及び上記枠入れされたケミカルフィルタの両方が本発明のケミカルフィルタに相当する。
【０１１５】
上記パネル型フィルタとしては、例えば、額縁のように、板状の濾材の縁を枠にはめ込んだケミカルフィルタが挙げられる。上記パネル型フィルタは、一般的に、板状の濾材の厚み方向にシロキサン化合物を含む流体を通過させるように使用される。枠の形状は、特に限定されず、使用態様によって適宜選択することができる。上記枠の形状としては、例えば、多角形状（例えば、三角形状、四角形状、六角形状、額縁形状等）、円形状、楕円形状、多角形の一部又は全部の角が丸められた形状、これらの形状を組み合わせた形状などが挙げられる。また、上記板状の濾材は、１枚のみを用いてもよいし、複数の濾材を重ねたものを用いてもよい。
【０１１６】
上記セル型フィルタとしては、例えば、六面体形状（立方体、直方体等）等のセルの内部に、シロキサン化合物を含む流体が濾材を通過するように濾材が配置されたフィルタが挙げられる。上記セル型フィルタとしては、例えば、濾材が、連続したＶ字型となるように一連の折り曲げ部を有し、該折り曲げ部が通気方向と対向するように配置されているケミカルフィルタが挙げられる。なお、上記セル型フィルタは、上記の各折り曲げ部が切断された状態、即ち複数の濾材がＶ字構造となるように、屏風状に配置したケミカルフィルタであってもよい。なお、濾材をＶ字構造となるように配置したセル型フィルタでは、シロキサン化合物を含む流体が、Ｖ字構造となるように配置されている濾材の厚み方向に通過するように配置されている。
【０１１７】
上記配管用ケミカルフィルタとしては、例えば、筒状（例えば、円筒状、角筒状等）等の配管の内部の少なくとも一部に濾材が詰められたケミカルフィルタが挙げられる。なお、濾材が詰められている部分においては、シロキサン化合物を含む流体全てが濾材を通過するように、筒状の配管の断面の全面に濾材が詰められていることが好ましい。上記配管用ケミカルフィルタは、圧力配管に好ましく用いることができる。
【０１１８】
本発明のケミカルフィルタの使用方法としては、例えば、通気ファンなどの動力を用いて、ケミカルフィルタを備えた装置の内部へ、除去対象の物質を含む空気を強制的に導入し、その除去対象の物質を除去する通気法の他に、ケミカルフィルタを備えた装置の内部へ動力を用いて空気を導入するのではなく、自然拡散や自然対流のみの接触で除去対象の物質の除去を行う静置法が挙げられる。即ち、本発明のケミカルフィルタは、通気法あるいは静置法のいずれでも使用することができる。上記通気法としては、例えば、通気ファン（例えば、空気を取り込む装置、空気を排出する装置など）と本発明のケミカルフィルタとが一体なったユニット（「ファンフィルタユニット（ＦＦＵ）」と称する場合がある）を用いた方法が挙げられる。また、上記ＦＦＵは、天井やクリーンブースに取りつけたり、ダクトの途中に設けたりすることができる。
【０１１９】
（本発明のケミカルフィルタの使用環境）
本発明のケミカルフィルタは、ケミカルフィルタが使用できる様々な環境において使用することができる。例えば、本発明のケミカルフィルタは、活性炭が使用できない高温環境下や、様々な濃度環境下、湿度環境下等の環境下でも使用することができる。
【０１２０】
本発明のケミカルフィルタは、幅広い温度環境下（例えば、０〜５００℃の環境下）で使用できる。吸着剤として活性炭を用いたケミカルフィルタは、高温環境下では活性炭が徐々に酸化することにより、賦活が進行し細孔が広がることで、除去性能が低下するため、使用することができない。また、樹脂等の有機物を用いた吸着剤は、高温環境下では樹脂の溶融や発火が起こったり、４０℃を超える環境下では劣化が進行するため、高温環境下で使用することができない。これに対し、本発明のケミカルフィルタは、吸着剤として活性炭を用いることを必須としないため、高温環境下を含む広い温度環境下で使用することができる。本発明のケミカルフィルタが使用される環境の温度は、特に限定されないが、１０〜３００℃が好ましく、より好ましくは１５〜１００℃、さらに好ましくは１５〜５０℃である。
【０１２１】
さらに、吸着剤として活性炭を用いたケミカルフィルタは、高温環境下では、シロキサン化合物の分子運動が活発化するためと推測されるが、シロキサン化合物の除去効率が低下する傾向がある。これに対し、本発明の吸着剤は、主に化学吸着によりシロキサン化合物を除去するため、高温環境下であっても効率的にシロキサン化合物を除去することができる。
【０１２２】
本発明のケミカルフィルタは、結露しない範囲内で幅広い湿度環境下（例えば、相対湿度０〜９９％ＲＨの環境下）で使用できる。このため、本発明のケミカルフィルタは、ドライエア中のシロキサン化合物も効率的に除去することができる。本発明のケミカルフィルタが使用される相対湿度は、特に限定されないが、１０〜９５％ＲＨが好ましく、より好ましくは３０〜９０％ＲＨ、さらに好ましくは３５〜７０％ＲＨである。
【０１２３】
また、水混合物のｐＨが７以下の無機シリカ系多孔質材料としてｐＨが７以下のゼオライトを用いる場合、当該ゼオライト中の水素イオン量が多くその他の陽イオン量が比較的少なくなっており、ゼオライトの疎水性が比較的高いため、高湿度環境下であっても流体中の水分を吸着しにくく、湿度に対する影響を受けにくい。このため、高湿環境下であっても効率的にシロキサン化合物を除去することができる。
【０１２４】
本発明のケミカルフィルタは、幅広い圧力環境下（例えば、１０-11〜１００ＭＰａの環境下）で使用できる。吸着剤として活性炭を用いたケミカルフィルタは、高圧環境下では、除去対象物質の濃度が高くなるため除去効率が高くなるが、常圧に戻した際に、圧力により過剰に付着していた物質が脱離する傾向がある。これに対し、本発明のケミカルフィルタは、シロキサン化合物を強固に吸着して除去するため、高圧環境下で使用した後常圧に戻した際にも脱離することがない。このため、本発明のケミカルフィルタは、高圧環境下を含む広い圧力環境下で使用することができる。本発明のケミカルフィルタが使用される環境の圧力は、特に限定されないが、１０-7〜１ＭＰａが好ましく、より好ましくは１０-4〜１ＭＰａ、さらに好ましくは０．０５〜１ＭＰａである。このため、本発明のケミカルフィルタは、圧力配管内でも好ましく使用できる。
【０１２５】
本発明のケミカルフィルタは、幅広い範囲のシロキサン化合物の濃度環境下（例えば、０．００１ｐｐｂ〜１０ｐｐｍ）でも好ましく使用することができる。また、本発明のケミカルフィルタは、流体中のシロキサン化合物の濃度が極めて低い環境下（例えば、１桁ｐｐｂ以下）でもシロキサン化合物を高効率に除去することができる。特に、本発明のケミカルフィルタは、流体中（特に、空気中）のシロキサン化合物の濃度が１００ｐｐｂ以下（好ましくは、５０ｐｐｂ以下、より好ましくは１０ｐｐｂ以下）の極めて低濃度の環境下で好ましく使用することができる。なお、特に限定されないが、上記流体中のシロキサン化合物の濃度は、０．００１ｐｐｂ以上であることが好ましい。
【０１２６】
なお、本発明のケミカルフィルタを流体中のシロキサン化合物の濃度が極めて低い環境下で使用する場合、当該環境の温度は、特に限定されないが、０〜５００℃が好ましく、より好ましくは１５〜５０℃である。
【０１２７】
本発明のケミカルフィルタは、様々な風速の環境下（例えば、ろ過風速が０〜５ｍ／ｓ）で使用できる。特に、高風速環境下（例えば、ろ過風速が１〜５ｍ／ｓの環境下）でも使用できる。吸着剤として活性炭を用いたケミカルフィルタは、通過する空気の風速が速いほど除去効率が低下する傾向がある。これに対し、本発明のケミカルフィルタは、高風速環境下であってもシロキサン化合物を効率的に除去することができる。本発明のケミカルフィルタが使用される環境の風速は、特に限定されないが、ろ過風速が０〜５ｍ／ｓが好ましく、より好ましくはろ過風速が０〜３ｍ／ｓ、さらに好ましくはろ過風速が０〜１ｍ／ｓである。
【０１２８】
また、本発明のケミカルフィルタは、シロキサン化合物以外のガスの含有量が低い環境下（低ガス環境下）、空気の濃度が薄い環境下（例えば、真空環境下）であっても使用することができる。また、本発明のケミカルフィルタは吸着剤として活性炭を用いることを必須としないため、難燃性が求められる環境下において好ましく使用することができる。
【０１２９】
本発明のケミカルフィルタは、シロキサン化合物除去用のケミカルフィルタである。上記シロキサン化合物は、分子内にＳｉ−Ｏ−Ｓｉ骨格を少なくとも有する化合物である。シロキサン化合物としては、例えば、環状シロキサン化合物（例えば、ヘキサメチルシクロトリシロキサン、オクタメチルシクロテトラシロキサン、デカメチルシクロペンタシロキサン等のＤ３〜Ｄ２０の環状シロキサン化合物等）、直鎖状シロキサン化合物（例えば、ヘキサメチルジシロキサン、オクタメチルトリシロキサン、デカメチルテトラシロキサン等のケイ素原子数が２〜２０の直鎖状シロキサン化合物等）、分岐鎖状シロキサン化合物などが挙げられる。中でも、環状シロキサン化合物、直鎖状シロキサン化合物が好ましい。また、シロキサン化合物は、揮発性を有するものが好ましい。
【０１３０】
本発明のケミカルフィルタは、吸着剤として、水混合物のｐＨが７以下である無機シリカ系多孔質材料を用いている。これにより、本発明のケミカルフィルタにおいて、固体酸として作用する無機シリカ系多孔質材料にはシラノール基（−Ｓｉ−ＯＨ）が存在するため、該固体酸によってシロキサン化合物を加水分解し、化合物にシラノール基が形成されると推測される。このことにより、無機シリカ系多孔質材料中のシラノール基（−Ｓｉ−ＯＨ）と、流体中（特に、空気中）のシロキサン化合物が加水分解して発生する該シラノール基とが脱水縮合することによってＳｉ−Ｏ−Ｓｉ結合が形成されることによるものと推測されるが、主に化学吸着によりシロキサン化合物を強固に吸着して除去し、一旦吸着したシロキサン化合物は脱離しにくくなっている。また、上記無機シリカ系多孔質材料と、吸着したシロキサン化合物との結合は、活性炭を用いた場合に比べて結合力が顕著に強力である。
【０１３１】
このように、本発明のケミカルフィルタは、水混合物のｐＨが７以下の無機シリカ系多孔質材料を吸着剤として用いることにより、シロキサン化合物を除去する。このため、活性炭等の吸着剤を用いた場合とは異なり、一旦吸着したシロキサン化合物を脱離しない。従って、吸着剤として活性炭を用いたケミカルフィルタよりも吸着容量が推定しやすく、寿命分析が比較的容易である。また、上述のように、高圧から常圧に戻した際も脱離しにくいため、圧力配管用としても有用である。
【０１３２】
また、上記特許文献２〜５には、酸性官能基が導入された樹脂又は多孔質材料を用いて環状シロキサン化合物を除去することが開示されている。しかしながら、上記酸性官能基としてのスルホン酸はプロトン酸であり、ゼオライト等の無機シリカ系多孔質材料における固体酸とは性質は全く異なる。これは、シロキサン化合物の除去においても同様である。上記特許文献２〜５では、上記酸性官能基はシロキサン化合物同士を反応させる役割を有している。これに対し、本発明においては、上述のように、無機シリカ系多孔質材料中のシラノール基（−Ｓｉ−ＯＨ）と、シロキサン化合物が加水分解して発生したシラノール基との脱水縮合により吸着している。このように、酸性官能基が導入された多孔質材料と、本発明の吸着剤とは、吸着機構が全く異なる。そして、本発明のケミカルフィルタを用いた場合は、シロキサン化合物同士の反応が必要ないため、流体中のシロキサン化合物の濃度が極めて低濃度である環境下であっても効率的にシロキサン化合物を除去することができる。
【０１３３】
また、上記特許文献２〜５では、酸性官能基が導入された樹脂又は多孔質材料が用いられている。このため、特許文献２〜５では、ケミカルフィルタを作製する際には、酸性官能基を導入する工程が必須となる。特に、特許文献３及び４で用いられている酸性化合物を作製する工程は極めて複雑である。これに対し、本発明の吸着剤として、酸性官能基が導入された樹脂又は多孔質材料を用いる必要はない。このため、本発明のケミカルフィルタは、樹脂又は多孔質材料に酸性化合物を添着する工程、及び、酸性化合物を製造する工程等を設ける必要は無く、容易に作製することができる。
【０１３４】
さらに、吸着剤として活性炭を用いたケミカルフィルタは、流体中のシロキサン化合物以外に有機ガス成分等の他のガス成分が存在する場合、シロキサン化合物の除去は上記有機ガス成分の除去と競合になる。このため、シロキサン化合物の除去効率は低下する。これに対し、本発明の吸着剤は、上述のように、主に無機シリカ系多孔質材料中のシラノール基によってシロキサン化合物を除去するため、上記有機ガス成分の除去と競合にはならず、シロキサン化合物を選択的に効率的に除去することができる。
【０１３５】
［流体浄化方法］
さらに、本発明のケミカルフィルタを用いて流体中のシロキサン化合物を除去することによって、流体を浄化することができる。このように、本発明のケミカルフィルタを用いて流体中のシロキサン化合物を除去して流体を浄化する方法を、「本発明の流体浄化方法」と称する場合がある。このため、本発明のケミカルフィルタは、流体中（例えば、空気中）のシロキサン化合物を除去するため適宜な場所で用いることができる。例えば、本発明のケミカルフィルタは、一般家庭、クリーンルーム内等の建物内のケミカルフィルタ、建築現場のケミカルフィルタ、下水処理場のケミカルフィルタ、埋め立て地のケミカルフィルタなど、シロキサン化合物の除去が求められている用途として、特に好ましく用いることができる。クリーンルーム内のケミカルフィルタとしては、特に、露光装置の内部ケミカルフィルタ、塗布現像装置の内部ケミカルフィルタ、半導体チップの切削加工工程周辺のケミカルフィルタ等の半導体製造工程周辺のケミカルフィルタが好ましい。
【０１３６】
上記クリーンルーム（例えば、ガス状汚染物質が制御されたクリーンルーム、特に、半導体の製造工場のクリーンルームなど）では、シロキサン化合物等の様々なガス状有機化合物が存在している。シロキサン化合物は、半導体のシリコンウエハ表面や液晶ガラス基板表面に吸着し、これら製品に不具合を生じさせることがある。また、上記下水処理場において、消化槽から発生する消化ガスには、シャンプーや化粧品に含まれるシリコーンオイルに起因する微量のシロキサン化合物が含まれている。さらに、上記埋め立て地においては、埋め立てに使用する泥（活性汚泥など）中のバイオガスに含まれるシロキサン化合物やシラノール化合物が問題となることがあった。従って、本発明のケミカルフィルタは、このような用途の空気浄化に特に好ましく使用することができる。
【０１３７】
また、ガスセンサ、反応触媒等のシロキサン化合物による被毒の回避が求められる用途にも好ましく使用することができる。その他にも、各種分析装置の周辺、ガス供給ライン、細胞再生加工が行われる周辺、微細孔加工が行われる周辺、原子力プラント等にも用いることができる。また、シロキサン化合物は、燃料電池の起電力を低下させるおそれがあるため、燃料電池の製造工程等でも好ましく用いることができる。さらに、シロキサン化合物は、ガスタービン、ボイラーのバーナーや、熱交換器等に堆積して効率を低下させたり、不調や故障の発生要因となるおそれがあるため、このような場所で用いることもできる。
【０１３８】
本発明のケミカルフィルタが、シロキサン化合物を選択的に除去可能な場合、本発明のケミカルフィルタは、上記の中でも、ガスセンサ用途に用いることが特に好ましい。一般家庭などでは、プロパンやブタンを検知するためのセンサ（検知器）として、ガスセンサが用いられている。このようなガスセンサは、検知部の表面にシロキサン化合物が付着するとセンサの感度が低下し、検知能力に影響を及ぼすことが知られている。シロキサン化合物からセンサを保護するために、ガスセンサには、シロキサン化合物を吸着するためのフィルタが取りつけられている。上記フィルタには、一般的に、吸着剤として活性炭が用いられているが、このような吸着剤を用いたフィルタは、プロパンやブタンなどのガスセンサで検知する必要があるガスまでも吸着してしまうため、ガスセンサが作動しにくい場合がある。これに対し、上記の本発明のケミカルフィルタは、シロキサン化合物を選択的に高効率で除去することができる。このため、本発明のケミカルフィルタは、ガスセンサ用途（好ましくは、ガスセンサ内の検知器の上流側に設置する用途）として用いられることが特に好ましい。
【０１３９】
本発明のケミカルフィルタがガスセンサ用途のケミカルフィルタである場合、本発明のケミカルフィルタは、ガスセンサを使用することができる場所、例えば、一般家庭、食堂、調理場など、プロパン、ブタンなどの炭化水素ガスが存在する可能性のある場所で使用することができる。本発明のケミカルフィルタは、さらに具体的には、ガスセンサのガス検知部の直前に設けて使用することが好ましい。その他に、ガスセンサが設置されている空間内に本発明のケミカルフィルタを設置し、自然拡散や自然対流のみの接触で除去対象のシロキサン化合物の除去を行う静置法が挙げられる。
【０１４０】
［ガスセンサ］
本発明のケミカルフィルタは、ガスセンサの内部に用いることで、ガスセンサとすることができる。本発明のケミカルフィルタを備えたガスセンサを、「本発明のガスセンサ」と称する場合がある。本発明のガスセンサは、内部に本発明のケミカルフィルタを備えている。特に、本発明のガスセンサは、ガス検知部の直前に備えられていることが好ましい。本発明のガスセンサによれば、内部ケミカルフィルタとして、水混合物のｐＨが７以下である無機シリカ系多孔質材料を吸着剤として用いた本発明のケミカルフィルタが用いられているため、活性炭を吸着剤とする従来のガスセンサ用ケミカルフィルタを用いたガスセンサと比較して、空気中のシロキサン化合物を効率よく除去できる。特に、シロキサン化合物の除去効率は短時間で低下することはなく、活性炭のようにシロキサン化合物を脱離することがない。このため、空気中のシロキサン化合物に起因するガスセンサのガス検知機能の低下を顕著に抑制できる。また、プロパン、ブタン等の炭化水素ガスの吸着性が低く、ガスセンサの作動を妨げない。さらに、シロキサン化合物が吸着剤から脱離してガスセンサ内のセンサの感度を低下させることが無いため、空気中のシロキサン化合物に起因するセンサの故障を顕著に抑制できる。
【実施例】
【０１４１】
以下に、実施例を挙げて、本発明をより具体的に説明する。ただし、本発明は、それらに何ら制限されるものではない。なお、「ｐｐｂ」は、特に断りのない限り、重量基準である。【０１４２】
実施例１
図１に示すような通気試験装置を用いて、吸着剤のガス除去効率を測定した。実施例１では、２本のアクリル製の円筒状の試験カラム（内径５０ｍｍ、長さ３０ｃｍ）１を直列につないだものを６系列並列に配置し、カラムの上流側にガス供給用のチューブ２を取り付け、カラムの下流側に、流量計３、流量調整バルブ４、ポンプ５をこの順に取り付けた。直列につないだ２本のカラムの間に不織布６を挟み、不織布６上に試験サンプル（吸着剤）７を５ｍｍ厚で敷き、試験サンプルのろ過風速が５ｃｍ／ｓとなるように流量を調整したエアを流した。カラムに流すエアは、恒温恒湿槽を用いて温度２３℃、湿度５０％に調整した空気に、オクタメチルシクロテトラシロキサン２００ｐｐｂを混ぜて使用した。上記通気試験装置の概略断面図（１系列分）を図２に示す。
試験サンプル（吸着剤）として、表１に示す水混合物（含有割合：５ｗｔ％）のｐＨが異なる複数のゼオライト、並びに、表２に示す水混合物（含有割合：５ｗｔ％）のｐＨが異なる複数のシリカゲル、酸性白土、活性白土及び珪藻土を用いた。試験サンプル６つごとに除去効率の測定を行い、測定を行う６つの試験サンプルをそれぞれ、６系列並列に配置したそれぞれのカラム１に用いた。なお、天然ゼオライトＢは、天然ゼオライトＡのクエン酸処理物である。また、シリカゲルＤは、シリカゲルＡの塩酸処理物である。
通気試験開始後３日目に、カラムの上流側、下流側のエアを吸着管により捕集し、エアを捕集した吸着管をＡＴＤ（加熱脱着装置）−ＧＣ／ＭＳによるガス分析に付し、オクタメチルシクロテトラシロキサンのガス濃度を測定した。測定したカラムの上流側、下流側のオクタメチルシクロテトラシロキサンのガス濃度からオクタメチルシクロテトラシロキサンの除去効率を下記式で算出し、試験サンプルの水混合物のｐＨと除去効率の関係のグラフを作成した。
除去効率（％）＝｛（上流側のガス濃度−下流側のガス濃度）／上流側のガス濃度｝×１００
結果を表１、表２、図３（ゼオライト）、及び図４（シリカゲル、酸性白土、珪藻土）に示す。図４中、四角印（□）はシリカゲルのデータ、三角印（△）は酸性白土のデータ、丸印（○）は活性白土のデータ、バツ印（×）珪藻土のデータをそれぞれ示す。グラフの横軸は試験サンプルの水混合物のｐＨ、縦軸は除去効率（％）である。【０１４３】
【表１】
2016152645.tif 000002
【０１４４】
【表２】
2016152645.tif 000003
【０１４５】
［強熱減量の測定］
なお、表２における強熱減量（％）は、下記の方法で求めた。
まず、評価対象の試料（無機シリカ系多孔質材料）をシャーレに薄く広げて恒温恒湿室に１日静置し、その後の試料質量を測定してこれを「試料質量」とした。そして、１日静置した無機シリカ系多孔質材料について、示差熱・熱重量同時測定装置（商品名「ＴＧ／ＤＴＡ  ６２００」、（株）日立ハイテクサイエンス製）を用いて熱重量測定（ＴＧ）を行うことにより、１７０℃で２時間保持した後の質量及び１０００℃で２時間保持した後の質量を測定した。上記１７０℃で２時間保持した後の質量を「乾燥後の試料質量」とし、上記１０００℃で２時間保持した後の質量を「強熱後の試料質量」とした。
そして、得られた乾燥後の試料質量及び強熱後の試料質量を用い、強熱減量を上記式（１）より算出した。乾燥後の試料質量、強熱後の試料質量、及び強熱減量の結果を表３に示す。【０１４６】
【表３】
2016152645.tif 000004
【０１４７】
表１、表２、図３、及び図４に示されるように、水混合物のｐＨが７以下のゼオライト、シリカゲル、活性白土、珪藻土等の無機シリカ系多孔質材料は、水混合物のｐＨが７を超える無機シリカ系多孔質材料に比べて、オクタメチルシクロテトラシロキサンの除去効率が著しく大きい。【０１４８】
比較例１
試験サンプル（吸着剤）として、酸性イオン交換樹脂（スルホン酸基含有）を使用したこと以外は実施例１と同様にして、図１に示すような通気試験装置を用いて、吸着剤のガス除去効率を測定した。
通気試験開始後３日目に、カラムの上流側、下流側のエアを吸着管により捕集し、エアを捕集した吸着管をＡＴＤ（加熱脱着装置）−ＧＣ／ＭＳによるガス分析に付し、オクタメチルシクロテトラシロキサンのガス濃度を測定した。測定したカラムの上流側、下流側のオクタメチルシクロテトラシロキサンのガス濃度からオクタメチルシクロテトラシロキサンの除去効率を下記式で算出した。
除去効率（％）＝｛（上流側のガス濃度−下流側のガス濃度）／上流側のガス濃度｝×１００
その結果、酸性イオン交換樹脂を用いた場合のオクタメチルシクロテトラシロキサンの除去効率は０％であった。【０１４９】
実施例２
実施例１の通気試験の終了後の一部の試験サンプルについて、アセトンによる抽出試験を行った。上記の一部の試験サンプルを３０ｍｌのアセトン溶媒に入れ、２時間振とうした。その後、上澄み液をＧＣ−ＦＩＤ分析に付した。オクタメチルシクロテトラシロキサンのＧＣ−ＦＩＤで測定した面積値を表４に示した。なお、比較対象として、ヤシ殻活性炭（フタムラ化学（株）製、商品名「太閤ＣＢ」、水混合物のｐＨ：１０．１７）、及び酸添着活性炭（上記ヤシ殻活性炭に硫酸水素カリウムを添着したもの、添着剤の活性炭に対する添着量：６重量％、水混合物のｐＨ：２．６１）、薬品賦活活性炭（フタムラ化学（株）製、商品名「太閤Ｓ」、水混合物のｐＨ：４．４８）を吸着剤として、実施例１と同様の通気試験を行った後、上記試験サンプルと同様にオクタメチルシクロテトラシロキサンのＧＣ−ＦＩＤで測定した面積値を表４に示した。なお、表４に示す面積値は、ヤシ殻活性炭の面積値を１００（体積換算）とした場合の数値である。【０１５０】
【表４】
2016152645.tif 000005
【０１５１】
表４に示されるように、ヤシ殻活性炭、酸添着活性炭、薬品賦活活性炭の場合は、吸着されたオクタメチルシクロテトラシロキサンはアセトン抽出により脱離するが、水混合物のｐＨが７以下のゼオライト、シリカゲル、活性白土、珪藻土等の無機シリカ系多孔質材料の場合は、吸着されたオクタメチルシクロテトラシロキサンはアセトン抽出によって脱離しない。このことから、オクタメチルシクロテトラシロキサンは水混合物のｐＨが７以下の無機シリカ系多孔質材料に、活性炭と比較して極めて強い力で吸着していることが分かる。【０１５２】
実施例３
実施例１の通気試験の終了後の一部の試験サンプル（ゼオライトＤ、ゼオライトＩ、シリカゲルＢ、活性白土Ａ、及び珪藻土Ａ）それぞれについて、ゲルパーミエーションクロマトグラフィ分析を行った。上記試験サンプル０．５ｇと、テトラヒドロフラン（ＴＨＦ）１ｇとを混合して溶出処理し、濾別した後、ゲルパーミエーションクロマトグラフィにより分子量を測定した。すなわち、分子量測定装置（ＣＯ−８０２０  ＵＶ−８０２０  ＲＩ−９２０２  ＤＰ−８０２０、東ソー（株）製）に、充填剤入りカラム（ｓｈｏｗｄｅｘ  ＫＥ−８０６Ｍ  ８０４  ８０２、昭和電工（株）製）を装着し、溶出液としＴＨＦ（安定剤無添加のＴＨＦ、和光純薬（株）製）を用い、カラム温度４０℃で１．０ｍＬ／分で測定した。その結果、重量平均分子量が数百のピークは検出されたが、それより大きな、重量平均分子量が数十万のものは検出されなかった。
この結果から、本発明の吸着剤は、特許文献２及び５に記載の発明のようにシロキサン化合物を重合して吸着しているのではなく、無機シリカ系多孔質材料とシロキサン化合物を直接反応させて除去していることが分かる。【０１５３】
実施例４
カラムに流すエアとして、恒温恒湿槽を用いて温度２３℃、湿度５０％に調整した空気に、デカメチルテトラシロキサン６０ｐｐｂを混ぜたものを使用したこと以外は実施例１と同様にして、図１に示すような通気試験装置を用いて、吸着剤のガス除去効率を測定した。なお、試験サンプル（吸着剤）として、表５に示す水混合物（含有割合：５ｗｔ％）のｐＨが異なる複数のゼオライト及び珪藻土を用いた。
通気試験開始後３日目に、カラムの上流側、下流側のエアを吸着管により捕集し、エアを捕集した吸着管をＡＴＤ（加熱脱着装置）−ＧＣ／ＭＳによるガス分析に付し、デカメチルテトラシロキサンのガス濃度を測定した。測定したカラムの上流側、下流側のデカメチルテトラシロキサンのガス濃度からデカメチルテトラシロキサンの除去効率を下記式で算出し、試験サンプルの水混合物のｐＨと除去効率の関係のグラフを作成した。
除去効率（％）＝｛（上流側のガス濃度−下流側のガス濃度）／上流側のガス濃度｝×１００
結果を表５及び図５に示す。図５中、菱形（◇）はゼオライトのデータ、バツ印（×）は珪藻土のデータをそれぞれ示す。グラフの横軸は試験サンプルの水混合物のｐＨ、縦軸は除去効率（％）である。【０１５４】
【表５】
2016152645.tif 000006
【０１５５】
表５及び図５に示されるように、水混合物のｐＨが７以下のゼオライト、珪藻土等の無機シリカ系多孔質材料は、水混合物のｐＨが７を超える無機シリカ系多孔質材料に比べて、デカメチルテトラシロキサンの除去効率が著しく大きい。【０１５６】
実施例５
カラムに流すエアとして、恒温恒湿槽を用いて温度２３℃、湿度５０％に調整した空気に、ｎ−ヘキサン１００ｐｐｂ、トルエン１００ｐｐｂを混ぜたものを使用したこと以外は実施例１と同様にして、図１に示すような通気試験装置を用いて、吸着剤のガス除去効率を測定した。なお、試験サンプル（吸着剤）として、表６に示す水混合物（含有割合：５ｗｔ％）のｐＨが異なる複数の無機シリカ系多孔質材料を用いた。
通気試験開始後３日目に、カラムの上流側、下流側のエアを吸着管により捕集し、エアを捕集した吸着管をＡＴＤ（加熱脱着装置）−ＧＣ／ＭＳによるガス分析に付し、ｎ−ヘキサン及びトルエンそれぞれのガス濃度を測定した。測定したカラムの上流側、下流側のｎ−ヘキサン及びトルエンのガス濃度からそれぞれのガス成分の除去効率を下記式で算出し、試験サンプルの水混合物のｐＨと除去効率の関係のグラフを作成した。
除去効率（％）＝｛（上流側のガス濃度−下流側のガス濃度）／上流側のガス濃度｝×１００
結果を表６に示す。【０１５７】
【表６】
2016152645.tif 000007
【０１５８】
表６に示されるように、水混合物のｐＨが７以下の無機シリカ系多孔質材料を用いた場合は、ｎ−ヘキサン、トルエン等の有機化合物の除去効率は比較的低い。このため、シロキサン化合物を選択的に除去することができる。【０１５９】
実施例６
（シート包装構造のケミカルフィルタの製造）
オレフィン系熱可塑性樹脂１００重量部を、１５０℃に設定したホットプレート上に置いた金属製容器に入れ、上記容器に入れた樹脂を撹拌しながら少量ずつ吸着剤を入れた。全ての吸着剤を容器に入れた後、約５分間撹拌を続け、樹脂と吸着剤とが均一に混合（混練）された樹脂組成物を得た。そして、得られた樹脂組成物をΦ６５ｍｍのシャーレに、樹脂の重量が５ｇとなるように薄く引き延ばし、シートを形成した。なお、吸着剤として、珪藻土Ａ（１００重量部）、合成ゼオライトＩ（１００重量部）、及びシリカゲルＢ（２０重量部）をそれぞれ用い、３種のシートを作製した。【０１６０】
（吸着量評価）
上記で得られた３種のシートをシャーレから取り出さず、３つのシャーレと、オクタメチルシクロテトラシロキサン１．５ｇが入ったシャーレとを、一つの金属製密閉容器に入れ、２３℃の環境下に３日間静置した。そして、静置前後のシャーレの重量をそれぞれ測定し、その差をオクタメチルシクロテトラシロキサンの吸着量とした。結果を以下に示す。
珪藻土Ａ：０．０７２ｇ
合成ゼオライトＩ：０．０６７ｇ
シリカゲルＢ：０．０９１ｇ
【産業上の利用可能性】
【０１６１】
本発明のケミカルフィルタは、流体中（例えば、空気中）のシロキサン化合物を除去するため適宜な場所で用いることができる。例えば、本発明のケミカルフィルタは、一般家庭、クリーンルーム内等の建物内のケミカルフィルタ、建築現場のケミカルフィルタ、下水処理場のケミカルフィルタ、埋め立て地のケミカルフィルタなど、シロキサン化合物の除去が求められている用途として、特に好ましく用いることができる。クリーンルーム内のケミカルフィルタとしては、特に、露光装置の内部ケミカルフィルタ、塗布現像装置の内部ケミカルフィルタ、半導体チップの切削加工工程周辺のケミカルフィルタ等の半導体製造工程周辺のケミカルフィルタが好ましい。
【符号の説明】
【０１６２】
１    カラム
２    チューブ
３    流量計
４    流量調整バルブ
５    ポンプ
６    不織布
７    試験サンプル（吸着剤）
【図１】
2016152645.tif 000008
【図２】
2016152645.tif 000009
【図３】
2016152645.tif 000010
【図４】
2016152645.tif 000011
【図５】
2016152645.tif 000012
【国際調査報告】
2016152645.tif 000013
2016152645.tif 000014
2016152645.tif 000015
2016152645.tif 000016